ШТУКАТУРКА СГРАФФИТО
SGRAFFITO PLASTER

Изобретение касается составов штукатурок, применяемых для декоративно-художественных работ.
Известна штукатурка сграффито, содержащая известковое тесто, кварцевый песок, пигмент [1].
Задача изобретения состоит в утилизации боя силикатного кирпича и повышении водостойкости оштукатуренной поверхности.
Технический результат достигается тем, что штукатурка сграффито, содержащая известковое тесто, кварцсодержащий наполнитель, пигмент, в качестве кварцсодержащего наполнителя включает молотый силикатный кирпич при следующем соотношении компонентов, мас.%: известковое тесто 25,0-30,0; молотый силикатный кирпич 62,5-71,5; пигмент 1,0-10,0.
В таблице приведены составы штукатурки сграффито.
Таблица
Компоненты
Составы, мас.%:
1
2
3
известковое тесто
25,0
27,5
30,0
молотый силикатный кирпич
65,0
71,5
62,5
пигмент:
- охра
10,0
-
-
- окись кобальта
-
1,0
-
- сурик
-
-
7,5
Компоненты дозируют в требуемых количествах. Силикатный кирпич (бой) и пигмент размалывают, пропускают сквозь сетку 008, смешивают, затем добавляют известковое тесто, при необходимости - воду для образования пластичной массы, и еще раз смешивают. Полученную штукатурку наносят на оштукатуриваемую поверхность, например, стены, двумя и более слоями различного цвета. Каждый последующий слой наносят не ранее чем через 24 часа после предыдущего. Затем процарапывают верхний слой (слои), создавая таким образом рельефный красочный рисунок. Допускается влажная уборка оштукатуренной поверхности.
Источники информации
1. Александровский А.В., Попов К.Н. Материалы для декоративных штукатурных, плиточных и мозаичных работ. - М.: Высшая школа. 1986. - С.146-147.